МЕТАЛЛУРГИЧЕСКАЯ ПОРОШКОВАЯ КОМПОЗИЦИЯ И СПОСОБ ПОЛУЧЕНИЯ

1. Порошок на основе железа, содержащий, мас.%:
хром
10-20
молибден
0,5-5
углерод
1-2
отличающийся тем, что порошок включает частицы диспергированного водой под давлением, предварительно легированного порошка на основе железа и частицы карбида хрома, диффузионно связанные с указанными частицами предварительно легированного порошка.
2. Порошок по п.1, в котором частицы карбида хрома имеют средний размер в диапазоне 8-45 мкм.
3. Порошок по п.1, в котором частицы карбида хрома имеют средний размер в диапазоне 10-30 мкм.
4. Порошок по любому из пп.1-3, содержащий 5-30% по объему карбида хрома.
5. Порошок по любому из пп.1-3, состоящий из 10-15 мас.% хрома (Cr), 1-1,5 мас.% молибдена (Мo), 0,5-1,5 мас.% ванадия (V), 0,5-1,5 мас.% кремния (Si), 1-2 мас.% углерода (С) и остальное железо (Fe).
6. Порошок по п.4, состоящий из 10-15 мас.% хрома (Cr), 1-1,5 мас.% молибдена (Мo), 0,5-1,5 мас.% ванадия (V), 0,5-1,5 мас.% кремния (Si), 1-2 мас.% углерода (С) и остальное железо (Fe).
7. Способ получения порошка на основе железа, включающий:
смешивание частиц диспергированного водой под давлением предварительно легированного порошка на основе железа с частицами карбида хрома; и
спекание смеси для диффузионного связывания частиц карбида хрома с частицами указанного предварительно легированного порошка.
8. Способ по п.7, в котором частицы карбида хрома имеют средний размер в диапазоне 8-45 мкм.
9. Способ по п.7, в котором частицы карбида хрома имеют средний размер в диапазоне 10-30 мкм.
10. Способ по любому из пп.7-9, в котором порошок сплава содержит 2-10 мас.% хрома (Cr), 0,5-5 мас.% молибдена (Мo) и 0,1-1 мас.% углерода (С).
11. Способ по любому из пп.7-9, в котором порошок сплава состоит из 3-7 мас.% хрома (Cr), 1-2 мас.% молибдена (Мo), 0,2-0,5 мас.% углерода (С) и остального железа (Fe).